(57)【要約】【課題】  柔軟性かつ熱可塑性に優れ、かつ適切な繊維長を有する、紡績加工や融着加工などの繊維加工を施すことが可能な、セルロースエステル短繊維を得ることにある。【解決手段】  少なくとも一部のアシル基が炭素数３以上のものであるセルロースエステルを主成分とする熱可塑性組成物からなり、伸度が５〜４０％、繊維長が２５〜１００ｍｍであるセルロースエステル短繊維。【選択図】なし【特許請求の範囲】
【請求項１】
少なくとも一部のアシル基が炭素数３以上のものであるセルロースエステルを主成分とする熱可塑性組成物からなり、伸度が５〜４０％、繊維長が２５〜１５０ｍｍであるセルロースエステル短繊維。
【請求項２】
熱可塑性組成物が、セルロースエステル７０〜９５ｗｔ％と可塑剤５〜３０ｗｔ％とを含有するものであることを特徴とする請求項１記載のセルロースエステル短繊維。
【請求項３】
セルロースエステルが、セルロースアセテートプロピオネート、セルロースアセテートブチレート、セルロースアセテートフタレート、セルロースプロピオネートブチレート、セルロースプロピオネート、セルロースブチレートから選ばれる少なくとも１種からなることを特徴とする請求項１〜２のいずれか１項に記載のセルロースエステル短繊維。
【請求項４】
繊維のガラス転移温度が１００〜１８０℃であることを特徴とする請求項１〜３のいずれか１項に記載のセルロースエステル短繊維。
【請求項５】
強度が０．５〜２．０ｃＮ／ｄｔｅｘであることを特徴とする請求項１〜４のいずれか１項に記載のセルロースエステル短繊維。
【請求項６】
少なくとも一部のアシル基が炭素数３以上のものであるセルロースエステルを主成分とする熱可塑性組成物を、紡糸温度１８０〜２８０℃の条件で溶融紡糸し、紡出糸を回転ローラーにて引き取った後、繊維長２５〜１５０ｍｍにカッティングすることを特徴とするセルロースエステル短繊維の製造方法。
【発明の詳細な説明】
【技術分野】
【０００１】
本発明は、セルロースエステル短繊維およびその製造方法に関する。より詳しくは、少なくとも一部のアシル基が炭素数３以上のものであるセルロースエステルを主成分とする熱可塑性組成物を溶融紡糸して得られる短繊維およびその製造方法に関する。
【背景技術】
【０００２】
セルロースエステルとして最も汎用的に用いられるセルロースアセテートは、衣料用フィラメントとして用いられる他、たばこフィルター用途のステープルとしても使用されている。例えば特公昭４４−１９５３号公報においては、セルロースアセテートのステープルを用いたシガレットフィルターが開示されている。本公報には、「捲縮アセテートレイヨンの長さは、３〜１０ｍｍであるが、これは３ｍｍ以下では紙力が弱くまた１０ｍｍ以上で分散、抄紙が困難であるからである」と記載されている（特許文献１参照）。ここで開示されている短繊維は、たばこフィルター用途には好適に用いることができるものの、繊維長が短すぎるために紡績糸やクッション材などの用途に用いることはできないものであった。また、セルロースアセテートからなる繊維であるため、熱可塑性はほとんどなく、アセトンなどの溶媒を用いたポリマー溶液から溶液紡糸（乾式紡糸）によって製造せざるを得ないことに加えて、得られた繊維も、融着加工や、熱セット加工が困難であるという問題も有していた。また、セルロースアセテート繊維は剛直なため、例えば紡績加工などの際には容易にフィブリル化してしまい、品位の良好な繊維製品を得ることができないものであった。
また、他の出願人によるたばこ製品用フィルターに関する出願においても、セルロースエステルの中で特にセルロースアセテート短繊維が好ましいこと、セルロースエステル短繊維の長さは、通常０．１ｍｍ〜１０ｍｍであることが記されている（特許文献２参照）。
【０００３】
また、無捲縮のセルロースエステル短繊維と叩解パルプとで構成されたたばこフィルター素材が別の文献に開示されている。この無捲縮のセルロースエステル短繊維は、平均繊維長が１〜１０ｍｍである。セルロースエステルとしてはセルロースアセテートが主として用いられているが、セルロースエステルでもよい記載もみられる（特許文献３参照）。ここで開示されている短繊維は、たばこフィルターとしては好適なものの、繊維長が短すぎるために紡績糸やクッション材などの用途に用いることができないものであった。また、セルロースアセテートやセルロースエステルも、本公報に開示されている組成では熱可塑性がないため、本公報に記載されているような繊度１〜１０デニールの繊維を得るためには、溶融紡糸は採用することができず、アセトンなどの溶媒を用いたポリマー溶液から溶液紡糸（乾式紡糸）によって製造せざるを得ないものであるとともに、得られた繊維も、単糸の融着加工や、熱セット加工が困難であるという問題も有していた。また、前記セルロースアセテート繊維は、フィブリルを有するものであり、たばこフィルターではなく繊維製品とするには適さないものであった。
【特許文献１】特公昭４４−１９５３（第１頁）
【特許文献２】特開平１１−２４３９３９（第３頁）
【特許文献３】特開２００３−１１９６１３号公報（第３頁）
【発明の開示】
【発明が解決しようとする課題】
【０００４】
本発明の課題は、バイオマス系材料であるセルロースエステルを主成分としながら、柔軟性かつ熱可塑性に優れ、かつ適切な繊維長を有しているために、紡績加工や融着加工などの繊維加工を施すことが可能なセルロースエステル短繊維を得ることにある。
【課題を解決するための手段】
【０００５】
上述した本発明の課題は、少なくとも一部のアシル基が炭素数３以上のものであるセルロースエステルを主成分とする熱可塑性組成物からなり、伸度が５〜４０％、繊維長が２５〜１５０ｍｍであるセルロースエステル短繊維によって解決が可能である。
【０００６】
その際、セルロースエステルを主成分とする熱可塑性組成物が、セルロースエステル７０〜９５ｗｔ％と可塑剤５〜３０ｗｔ％とを含有するものであることが好適に採用できる。ここで、セルロースエステルの例としては、セルロースアセテートプロピオネート、セルロースアセテートブチレート、セルロースアセテートフタレート、セルロースプロピオネートブチレート、セルロースプロピオネート、セルロースブチレート等があげられる。また、本発明のセルロースエステル短繊維は、繊維のガラス転移温度が１００〜１８０℃であることが好適に採用できる。また、繊維の強度が０．５〜２．０ｃＮ／ｄｔｅｘであることも好適に採用できる。
【０００７】
本願発明の短繊維は次の方法で製造できる。すなわち、少なくとも一部のアシル基が炭素数３以上のものであるセルロースエステルを主成分とする熱可塑性組成物を、紡糸温度１８０〜２８０℃の条件で溶融紡糸し、紡出糸を回転ローラーにて引き取った後、繊維長２５〜１５０ｍｍにカッティングすることを特徴とするセルロースエステル短繊維の製造方法によって製造することができる。
【発明の効果】
【０００８】
本発明により、繊維高次工程におけるフィブリル発生がなく、工程通過性に優れるとともに、熱可塑性をも有するセルロースエステル短繊維が得られる。このセルロースエステル短繊維は、紡績糸としての利用の他、詰め綿や、熱可塑性を利用したクッション材、衣料用素材、農業用資材、林業用資材、水産資材、土木資材、衛生資材、日用品などとして好適に用いることができる。
【発明を実施するための最良の形態】
【０００９】
本発明におけるセルロースエステルは、セルロースエステルのアシル基の少なくとも一部が、炭素数３以上のものであることが重要である。炭素数が２であるアセチル基のみによって置換されたセルロースアセテートでは、それ自身の熱可塑性が不十分であるため、融着加工や熱セット加工が困難であり、また、剛直であるために容易にフィブリル化してしまうという問題がある。これに対し、例えば炭素数３のアシル基であるプロピオニル基を有するセルロースエステルを用いた場合には、可塑剤の配合によって組成物が良好な熱流動性を有するために、得られる短繊維は融着加工や熱セット加工が可能であることに加え、溶融紡糸によって繊維化が可能であるという大きな利点を有している。
【００１０】
本発明の少なくとも一部のアシル基が炭素数３以上のものであるセルロースエステルの具体例としては、セルロースアセテートプロピオネート、セルロースアセテートブチレート、セルロースアセテートフタレート、セルロースプロピオネートブチレートなどのセルロース混合エステルや、セルロースプロピオネート、セルロースブチレートなどのセルロースエステルが挙げられる。
【００１１】
本発明のセルロースエステル短繊維の伸度は、５〜４０％である。伸度が５％以上であることによって、短繊維を用いた繊維加工工程における糸切れが少なくなるため好ましい。４０％以下であることによって、例えば綿などの伸度の低い他の短繊維と混紡した時における物性ばらつきが小さくなるため、好ましい。伸度は７％以上であることがより好ましく、１０％以上であることが最も好ましい。また、２８％以下であることがより好ましく、２５％以下であることが最も好ましい。
【００１２】
本発明のセルロースエステル短繊維の繊維長は、２５〜１５０ｍｍである。ここで繊維長とは短繊維の繊維長の平均値を意味しているが、繊維長が２５ｍｍに満たない場合には例えば紡績工程において糸切れが多発するなど繊維高次加工工程における操業性が悪化することになる。また、１５０ｍｍ以下であれば短繊維としてのスパン感が発現するため好ましい。繊維長は３０ｍｍ以上であることがより好ましく、４０ｍｍ以上であることが最も好ましい。また、１００ｍｍ以下であることがより好ましく、８０ｍｍ以下であることが最も好ましい。
【００１３】
本発明のセルロースエステル短繊維の単糸繊度は、０．５〜１００ｄｔｅｘであることが好ましい。単糸繊度が０．５ｄｔｅｘ以上であれば、溶融紡糸の工程において製糸性よく繊維を得ることができる。また、１００ｄｔｅｘ以下であれば、繊維最終製品の曲げ剛性が高くなりすぎることがなく、ソフトさが要求される衣料用布帛などにも適用することができる。単繊維繊度は、１．０ｄｔｅｘ以上であることがより好ましく、２．０ｄｔｅｘ以上であることが最も好ましい。また、５０ｄｔｅｘ以下であることがより好ましく、２５ｄｔｅｘ以下であることが最も好ましい。
【００１４】
繊維断面形状に関しては特に制限がなく、真円状の円形断面であっても良いし、また、多葉形、扁平形、楕円形、Ｗ字形、Ｓ字形、Ｘ字形、Ｈ字形、Ｃ字形、田字形、井桁形および中空などの異形断面糸でも良い。異形断面とすることによって光沢付与、吸水性付与などを図ることが出来る。
【００１５】
本発明のセルロースエステル短繊維は、捲縮を付与されてなるものであることができる。その際、捲縮数が３山／２５ｍｍ〜２０山／２５ｍｍであることが好ましい。捲縮数が低すぎると、軽量感のある良好な風合いが達成されず、また捲縮数が高すぎると、嵩高性が逆に低下してしまうことがある。捲縮数は５山／２５ｍｍ以上であることがより好ましく、８山／２５ｍｍ以上であることが最も好ましい。また、１５山／２５ｍｍ以下であることが好ましい。
【００１６】
本発明のセルロースエステル短繊維は、少なくとも一部のアシル基が炭素数３以上のものであるセルロースエステルを主成分とする熱可塑性組成物よりなるが、この熱可塑性組成物中のセルロースエステルの含有量は、７０〜９５ｗｔ％であることが好ましい。セルロースエステルの含有量を７０ｗｔ％以上とすることによって、強度を受け持つセルロースエステルの比率が十分高くなり、短繊維の機械的特性が向上する。熱可塑性組成物中のセルロースエステルの含有量は、７５ｗｔ％以上であることがより好ましく、８０ｗｔ％以上であることが最も好ましい。また、組成物の熱流動性を高めて溶融紡糸を可能にするという観点に加え、得られる短繊維の柔軟性を高めるためには、熱可塑性組成物中のセルロースエステルの比率は９５ｗｔ％以下であることが好ましい。より好ましくは、９０ｗｔ％以下であり、最も好ましくは８５ｗｔ％以下である。
【００１７】
本発明で用いられる熱可塑性組成物は、可塑剤５〜３０ｗｔ％を少なくとも含有するものであることが好ましい。５ｗｔ％以上の可塑剤を含有することで、組成物の熱流動性が良好となり、溶融紡糸によって繊維化することが可能となるとともに、短繊維は、可塑剤を含有しない場合に比べて柔軟性が高くなり、フィブリル発生などの工程トラブルを避けることができる。また、３０ｗｔ％以下の可塑剤量とすることで、短繊維表面への可塑剤のブリードアウトを抑制することができ、室温での膠着などのトラブルを回避することができる。熱可塑性組成物の可塑剤含有量は、フィブリル化を抑制する観点から、１０ｗｔ％以上であることがより好ましく、１５ｗｔ％以上であることが最も好ましい。また、ブリードアウトを抑制する観点からは、２５ｗｔ％以下であることがより好ましく、２０ｗｔ％以下であることが最も好ましい。
【００１８】
本発明において用いられる可塑剤は、本発明のセルロースエステルに混和するものであれば特に制限はなく用いることができる。例えば、ジメチルフタレート、ジエチルフタレート、ジブチルフタレート、ジオクチルフタレートなどのフタル酸エステル類、テトラオクチルピロメリテート、トリオクチルトリメリテートなどの芳香族多価カルボン酸エステル類、ジブチルアジペート、ジオクチルアジペート、ジブチルセバケート、ジオクチルセバケートなどの脂肪族多価カルボン酸エステル類、グリセリントリアセテート、ジグリセリンテトラアセテート、グリセリン混合エステルなどの多価アルコールの脂肪酸エステル類、トリエチルホスフェート、トリブチルホスフェート、トリクレジルホスフェートなどのリン酸エステル類などを挙げることができる。
【００１９】
また高分子量の可塑剤として、ポリエチレンアジペート、ポリブチレンアジペート、ポリエチレンサクシネート、ポリブチレンサクシネートなどのグリコールと二塩基酸とからなる脂肪族ポリエステル類、ポリ乳酸、ポリグリコール酸などのオキシカルボン酸からなる脂肪族ポリエステル類、ポリカプロラクトン、ポリプロピオラクトン、ポリバレロラクトンなどのラクトンからなる脂肪族ポリエステル類などを挙げることができる。これらの高分子量可塑剤は共重合体であってもよいし、重合体の一部が修飾されているものであってもよい。
【００２０】
さらには水溶性の可塑剤として、ポリビニルアルコール類、ポリビニルピロリドン類、一般式（１）で示されるポリエーテル類などを挙げることができる。ここで水溶性とは、２０〜１００℃の温度の水にその１０重量％以上が溶解可能であることをいう。
Ｒ１−Ｏ−｛（ＣＨ2）ｎＯ｝ｍ−Ｒ２    ・・・（１）
（但し、Ｒ１とＲ２は、Ｈ、アルキル基およびアシル基よりなる群から選ばれた同一または異なる基を表す。ｎは２〜５の整数、ｍは３〜３０の整数。）
上記の一般式（１）で示されるポリエーテル化合物は、セルロース混合脂肪酸エステルとの相溶性が優れているため好適に採用することができる。具体的なポリエーテル化合物としては、ポリエチレングリコール、ポリプロピレングリコール、エチレングリコールとプロピレングリコールの共重合体などを挙げることができる。
【００２１】
本発明におけるセルロースエステルを主成分とする熱可塑性組成物は、必要に応じて、着色防止用の安定剤を含有することができる。着色防止剤は、ホスファイト化合物、ヒンダードフェノール化合物などを用いることができる。また、その他、滑剤、帯電防止剤、染料、顔料、紫外線吸収剤、抗菌剤、潤滑剤、艶消剤、生分解促進剤等の添加剤についても、これらを単独もしくは併用して含有することができる。可塑剤以外の添加剤の含有量については、セルロースエステル短繊維の特性を損なわないため、組成物全体に対して０．５ｗｔ％以下であることが好ましく、０．２ｗｔ％以下であることが最も好ましい。
【００２２】
本発明で用いられるセルロースエステルを主成分とする熱可塑性組成物は、２４０℃、１０００ｓｅｃ−１における溶融粘度が５０〜２００Ｐａ・ｓｅｃであることが好ましい。溶融紡糸の際には２４０℃、１０００ｓｅｃ−１における溶融粘度が５０Ｐａ・ｓｅｃ以上であることで、口金背面圧が十分に得られるため、分配性が良好となり、繊度の均一性に優れた短繊維が得られるという利点を有している。一方、溶融粘度が２００Ｐａ・ｓｅｃ以下である場合には、紡出糸条の製糸性が良好であり、十分な配向が得られて力学特性の優れた繊維となる。繊維の優れた機械的特性の観点から、２４０℃、１０００ｓｅｃ−１における溶融粘度は６０〜１８０Ｐａ・ｓｅｃであることが好ましく、８０〜１６０Ｐａ・ｓｅｃであることが最も好ましい。
【００２３】
本発明で用いられるセルロースエステルと可塑剤、あるいは各種添加剤との混合に際しては、エクストルーダー、ニーダー、ロールミルおよびバンバリーミキサー等の通常使用されている公知の混合機を特に制限無く用いることができる。
【００２４】
本発明のセルロースエステル短繊維は、繊維のガラス転移温度が１００〜１８０℃であることができる。ガラス転移温度が１００℃以上であれば熱水中においてもへたりが生じることがないため好ましい。耐熱軟化性の観点から、本発明のセルロースエステル短繊維のガラス転移温度は１１０℃以上であることがより好ましく、１３０℃以上であることが最も好ましい。また、１８０℃以下であれば繊維を過度に加熱することなく、熱接着処理が可能となるため好ましい。優れた成形性の観点から、本発明のセルロースエステル短繊維のガラス転移温度は１７０℃以下であることがより好ましく、１５０℃以下であることが最も好ましい。
本発明のセルロースエステル短繊維の強度は、０．５〜２．０ｃＮ／ｄｔｅｘであることが好ましい。強度が０．５ｃＮ／ｄｔｅｘ以上であれば、短繊維を用いた繊維加工工程において糸切れによる操業性低下が抑制されるため好ましい。強度は、０．７ｃＮ／ｄｔｅｘ以上であることがより好ましく、１．０ｃＮ／ｄｔｅｘ以上であることがさらに好ましい。また、２ｃＮ／ｄｔｅｘ以下であれば短繊維を用いた繊維構造物のソフト感が良好なものとなるため好ましい。
【００２５】
本発明のセルロースエステル短繊維は、少なくとも一部のアシル基が炭素数３以上のものであるセルロースエステルを主成分とする熱可塑性組成物を、溶融紡糸することにより得ることができる。具体的には、少なくとも一部のアシル基が炭素数３以上のものであるセルロースエステルを主成分とする熱可塑性組成物を、公知の溶融紡糸機を用いて加熱溶融した後、口金から紡出し、紡出糸を回転ローラーによって引き取ることができる。この際、紡糸温度は１８０℃〜２８０℃の範囲が好ましく、より好ましくは２２０℃〜２６０℃の範囲であり、最も好ましくは２３０〜２５０℃である。紡糸温度を１８０℃以上とすることにより、溶融粘度が低くなり溶融紡糸における曳糸性が向上する。また、紡糸温度を２８０℃以下にすることにより、組成物の熱劣化が抑制され、繊維の着色が少なくなる。
【００２６】
引き取った紡出糸は、一旦巻きとった後に捲縮付与工程に供給するか、一旦巻き取ることなくトウ状に収束して集缶した後に捲縮工程に供給するか、あるいは、巻き取ることも集缶することもなく連続的に捲縮付与工程に供給することができる。
【００２７】
捲縮工程においては捲縮を付与することができるが、その捲縮を付与する方法については、特に限定されない。例えばスタッファーボックス法、押し込み加熱ギア法、高速エアー噴射押し込み法等を採用することができる。また、必要に応じて、油剤を仕上げ剤として捲縮付与前あるいは捲縮付与後に付与することも好適に行いうる。捲縮を付与された、あるいは付与されない繊維束は、公知のカッターによって繊維長２５〜１５０ｍｍとなるように切断される。
【実施例】
【００２８】
以下に実施例を挙げて本発明をより具体的に説明する。なお、溶融粘度、強度および伸度、繊維長、捲縮数、絡合性、熱接着性については、下記の方法で測定、評価を行った。
【００２９】
（１）溶融粘度
キャピラリーレオメーター（東洋精機（株）製キャピログラフ１Ｂ、Ｌ＝１０ｍｍ、Ｄ＝１．０ｍｍのダイ使用）を用い、測定温度２４０℃にて、剪断速度１０００ｓｅｃ−１における粘度を求め、溶融粘度とした。
【００３０】
（２）引張強度および引張伸度
オリエンテック社製テンシロンＵＣＴ−１００型を用い、試料長２０ｍｍ、引張速度２０ｍｍ／ｍｉｎの条件で引張試験を行って、試料が切断した時の応力を繊維の引張強度（ｃＮ／ｄｔｅｘ）とし、試料が切断した時の伸度を繊維の引張伸度（％）とした。
【００３１】
（３）繊維長
ＪＩＳＬ１０１５に記載のある平均繊維長の測定方法（７．４．１（３））によって測定し、繊維長（ｍｍ）を求めた。
【００３２】
（４）捲縮数
ＪＩＳ Ｌ１０１５に記載のある捲縮数の測定方法（７．１２．１）によって測定し、捲縮数（山／２５ｍｍ）を求めた。
【００３３】
（５）絡合性
捲縮を付与した短繊維１００ｇを準備し、大和機工（株）製サンプルローラーカードにて梳綿を行った。均一なウェブが得られるものを○、未開繊など不均一な部分が認められるものを△、ローラーカードによる梳綿が不可能なものを×とした。その際、○および△を合格とした。
【００３４】
（６）熱接着性
ハンドカードを用いて短繊維を分散させて得た繊維集合体を１０ｇ作成し、これを加熱プレス機を用いて温度２００℃、圧力０．５ＭＰａの条件で１０分間熱圧した。冷却後に繊維集合体の様子を観察し、互いの繊維が強固に熱接着したものを○、一部繊維が熱接着して形状を保持可能なものを△、全く熱接着がなく繊維がほぐせるものを×とした。その際、○および△を合格とした。
【００３５】
（７）耐フィブリル性
ＪＩＳＬ１０１５に記載のある結節強さの測定方法（７．８．１）に準じて、結節強度（ｃＮ／ｄｔｅｘ）を求めた。この結節強度が引張強度の９０％以上である場合を○、８０％以上で９０％に満たない場合を△、８０％に満たない場合を×とした。その際、○および△を合格とした。
【００３６】
（合成例１）
セルロース（日本製紙ケミカル（株）製溶解パルプ、ＮＤＰ−Ｓ）１．０ｋｇに、酢酸５．０ｋｇとプロピオン酸１．０ｋｇを加え、５０℃で３０分間攪拌した。混合物を１５℃まで冷却した後、無水酢酸０．７ｋｇ、無水プロピオン酸４．３ｋｇおよび硫酸を０．０５ｋｇ加えてエステル化反応を行った。２４０分間攪拌を行った後、酢酸３．３ｋｇと水１．７ｋｇの混合溶液を６０分間かけて添加し、反応を停止させた。続いて４０℃で２４時間攪拌を継続し、加水分解処理を行った。
【００３７】
その後、ドープに大過剰の水を添加して、セルロースアセテートプロピオネートを析出させた。析出した粉体は濾過した後、水洗、濾過を５回繰り返して洗浄し、さらに０．０２％の希硫酸中で５０℃、１時間の処理を行い、水洗、濾過を３回繰り返し行った。
【００３８】
得られたセルロースアセテートプロピオネートのアセチル置換度は０．３、プロピオニル置換度は２．５であった。このセルロースアセテートプロピオネートをＣＡＰ１とする。
【００３９】
（合成例２）
セルロース（日本製紙ケミカル（株）製溶解パルプ、ＮＤＰ−Ｓ）１．０ｋｇに、酢酸４．０ｋｇとプロピオン酸２．０ｋｇを加え、５０℃で３０分混合した。混合物を１５℃まで冷却した後、無水酢酸２．０ｋｇ、無水プロピオン酸３．０ｋｇ、および硫酸を０．０５ｋｇ加えてエステル化反応を行った。２４０分間攪拌を行った後、酢酸３．３ｋｇと水１．７ｋｇの混合溶液を６０分間かけて添加し、反応を停止させた。続いて４０℃で２４時間攪拌を継続し、加水分解処理を行った。
【００４０】
その後、ドープに大過剰の水を添加して、セルロースアセテートプロピオネートを析出させた。析出した粉体は濾過した後、水洗、濾過を３回繰り返して洗浄し、さらに０．０２％の希硫酸中で５０℃、１時間の処理を行い、水洗、濾過を３回繰り返し行った。
【００４１】
得られたセルロースアセテートプロピオネートのアセチル基置換度は２．０、プロピオニル基置換度は０．７であった。このセルロースアセテートプロピオネートをＣＡＰ２とする。
【００４２】
実施例１〜３
合成例１により得られたセルロースアセテートプロピオネート（ＣＡＰ１）９０ｗｔ％と、可塑剤のポリエチレングリコール（三洋化成（株）製、ＰＥＧ６００）１０ｗｔ％を、３０ｍｍφエクストルーダーを用いて混合し、熱可塑性組成物のペレットを得た。得られたペレットの２４０℃、１０００ｓｅｃ−１における溶融融粘度は、８６．７Ｐａ・ｓｅｃであった。
続いてペレットを真空乾燥した後、エクストルーダー式溶融紡糸機で、紡糸温度２３５℃にて溶融し、０．２０ｍｍφ−０．３０ｍｍＬの口金孔を７２ホール有する口金より紡出した。紡出糸は２５℃のチムニー風により冷却した後、油剤を付与して集束し、１０００ｍ／ｍｉｎで回転するゴデットローラーにより引き取り、３２０ｄｔｅｘ−７２ｆｉｌ（単糸繊度４．４ｄｔｅｘ）の繊維を一旦ドラムに巻き取った。このドラムを１０本準備して引き揃えを行い、３２００ｄｔｅｘ−７２０ｆｉｌのサブトウとし、さらにこのサブトウ３０本を引き揃えて９６０００ｄｔｅｘ−２１６００ｆｉｌのトウにした。
得られたトウを延伸倍率を１．０としたステープル延伸機を使用し、スタッファーボックスで機械捲縮を付与した後、その後繊維長が表１に記載の長さとなるようにカッティングを行った。捲縮数は９山／２５ｍｍと適切なレベルであった。
得られた短繊維の評価結果を表１に示す。短繊維のＴｇは１１５℃であり、１００℃以下で膠着するなどのトラブルは起こらなかった。引張強度は１．０ｃＮ／ｄｔｅｘ、引張伸度は２５％であり、機械的特性に優れているため紡糸工程における製糸性は良好であった。
前述の方法によりサンプルローラーカードを用いて梳綿したところ、繊維長が３８ｍｍ〜６４ｍｍと適切であったため、短繊維はローラーカードによって均一に分散され高品質のウエブが得られた。いずれの例においても絡合性は非常に優れていた。
前述の方法によりハンドカードを用いて作成した繊維集合体の熱圧成形を行ったところ、いずれの例においても、短繊維は十分な熱可塑性と低いＴｇを有していたため、熱接着性に非常に優れており、短繊維同士が融着して強固な構造体となった。
得られた短繊維の引張強度は１．０ｃＮ／ｄｔｅｘであったが、結節強度を測定したところ０．９ｃＮ／ｄｔｅｘであった。耐フィブリル性の評価尺度である、結節強度の引張強度に対する比率は９０％であり、耐フィブリル性に優れていることが分かった。
【００４３】
【表１】
2006111979.tif 000002
【００４４】
実施例４〜６
実施例４および５では、セルロースアセテートプロピオネートと可塑剤の重量比率を変更し、使用する口金を口金孔を９６ホール有するものに変更することによってトウを９６０００ｄｔｅｘ−２８８００ｆｉｌ（単糸繊度３．３ｄｔｅｘ）とする他は、実施例１と同様にしてセルロースエステル短繊維を得た。
実施例６では、用いる可塑剤をジオクチルアジペート（ＤＯＡ）としてその添加量を５ｗｔ％とし、使用する口金を口金孔を３６ホール有するものに変更することによってトウを９６０００ｄｔｅｘ−１０８００ｆｉｌ（単糸繊度８．９ｄｔｅｘ）とする他は、実施例１と同様にしてセルロース短繊維を得た。
これら得られた短繊維の評価結果を表１に示す。実施例５では繊維の強度がやや低いために紡糸時に糸切れの発生が認められたが、製糸そのものは可能であった。実施例６では熱可塑性組成物の溶融粘度がやや高いため、単糸繊度の細い繊維を得ることはできなかったが、単糸繊度８．８ｄｔｅｘであれば繊維化が可能であった。
前述の方法によりサンプルローラーカードを用いて梳綿したところ、実施例４では繊維長が８０ｍｍと適切であったため、短繊維はローラーカードによって均一に分散され高品質のウエブが得られた。実施例５では繊維長が２８ｍｍとやや短かったためうまく絡合されない部分が残りネップ状のものが観察された。実施例６では繊維長が逆に１２０ｍｍとやや長かったために、ウエブの均一性がやや劣っていた。但し、いずれも許容範囲内であった。
前述の方法によりハンドカードを用いて作成した繊維集合体の熱圧成形を行ったところ、いずれの例においても、実施例４および５では、短繊維は十分な熱可塑性と低いＴｇを有していたため、熱接着性に優れており、短繊維同士が融着して強固な構造体となった。実施例６においてはＴｇがやや高めで熱可塑性がやや劣っていたため、熱接着は強固ではなかったが、繊維同士の融着は認められ形状保持は可能であった。
実施例４および６では、結節強度の引張強度に対する比率がそれぞれ８７．５％、８８．９％であり、やや耐フィブリル性に劣るものの許容範囲内であった。実施例５では短繊維の耐フィブリル性は大変優れていた。
【００４５】
実施例７〜１０
合成例２で得られたセルロースアセテートプロピオネート（ＣＡＰ２）と可塑剤とを、表２に示す割合にて、実施例１と同様にしてエクストルーダーを用いて混合し、熱可塑性組成物のペレットを得た。
【００４６】
続いてペレットを真空乾燥した後、エクストルーダー式溶融紡糸機で、紡糸温度２５０℃とする他は、実施例１と同様にして溶融紡糸し、さらに集束してトウを作成した。得られたトウは、９６０００ｄｔｅｘ−２１６００ｆｉｌ（単糸４．４ｄｔｅｘ）であった。
得られたトウを延伸倍率を１．０としたステープル延伸機を使用し、スタッファーボックスで機械捲縮を付与した後、その後繊維長が表２に記載の長さとなるようにカッティングを行った。
得られた短繊維の評価結果を表２に示す。短繊維のＴｇは１０８〜１２０℃であり、１００℃以下で膠着するなどのトラブルは起こらなかった。引張強度は０．８〜１．３ｃＮ／ｄｔｅｘ、引張伸度は２４〜３２％であり、機械的特性に優れているため紡糸工程における製糸性は良好であった。
前述の方法によりサンプルローラーカードを用いて梳綿したところ、繊維長が３６〜９０ｍｍと適切であったため、短繊維はローラーカードによって均一に分散され高品質のウエブが得られた。いずれの例においても絡合性は非常に優れていた。
前述の方法によりハンドカードを用いて作成した繊維集合体の熱圧成形を行ったところ、いずれの例においても、短繊維は十分な熱可塑性と低いＴｇを有していたため、熱接着性に非常に優れており、短繊維同士が融着して強固な構造体となった。
実施例７，８および１０では、表２に示す通り、結節強度の引張強度に対する比率が９０％以上であり、耐フィブリル性に優れていた。実施例９では、やや耐フィブリル性に劣るものの許容範囲内であった。
【００４７】
実施例１１〜１２
セルロースアセテートブチレート（イーストマンケミカル社製ＣＡＢ−３８１−２０）を８５％、可塑剤として実施例１１ではポリエチレングリコール（三洋化成（株）製ＰＥＧ６００）１５％、実施例１２ではジオクチルアジペート１５％を用いて、実施例１と同様に熱可塑性組成物のペレットを得た。
【００４８】
続いてペレットを真空乾燥した後、エクストルーダー式溶融紡糸機で、紡糸温度２３０℃とし、口金のホール数を４８ホールに変更する他は、実施例１と同様にしてトウを作成した。得られたトウは、９６０００ｄｔｅｘ−１４４００ｆｉｌ（単糸繊度６．７ｄｔｅｘ）であった。このトウを延伸倍率を１．０としたステープル延伸機を使用し、スタッファーボックスで機械捲縮を付与した後、その後繊維長が表２に記載の長さとなるようにカッティングを行った。
得られた短繊維の評価結果を表２に示す。短繊維のＴｇは１０１〜１０２℃であり、１００℃以下で膠着するなどのトラブルは起こらなかった。引張強度は０．５〜０．６ｃＮ／ｄｔｅｘ、引張伸度は３５〜３８％であり、強度が低いため紡糸時に糸切れの発生が認められたが、製糸そのものは可能であった。
前述の方法によりサンプルローラーカードを用いて梳綿したところ、実施例１１では繊維長が７２ｍｍと適切であったため、短繊維はローラーカードによって均一に分散され高品質のウエブが得られた。実施例１２では繊維長が１２０ｍｍとやや長かったため、ウェブには密度ムラが発生して品位の悪い部分が認められた。
前述の方法によりハンドカードを用いて作成した繊維集合体の熱圧成形を行ったところ、いずれの例においても、短繊維は十分な熱可塑性と低いＴｇを有していたため、熱接着性に非常に優れており、短繊維同士が融着して強固な構造体となった。
実施例１１および１２では、耐フィブリル性を示す尺度である、結節強度の引張強度に対する比率がそれぞれ８３．３％、８０％であり、耐フィブリル性にはやや劣るものの、許容範囲内であった。
【００４９】
【表２】
2006111979.tif 000003
【００５０】
比較例１〜２
アセトンを溶媒として乾式紡糸法により得られた市販のセルロースジアセテート繊維（８４ｄｔｅｘ−２０ｆｉｌ）を３０本引き揃えて２５２０ｄｔｅｘ−６００ｆｉｌのサブトウとし、さらにこのサブトウ３８本を引き揃えて９５７６０ｄｔｅｘ−２２８００ｄｔｅｘ（単糸繊度４．２ｄｔｅｘ）のトウにした。
得られたトウを延伸倍率を１．０としたステープル延伸機を使用し、スタッファーボックスで機械捲縮を付与した後、その後繊維長が表３に記載の長さとなるようにカッティングを行った。得られた短繊維の評価結果を表３に示す。
比較例１では繊維長が５１ｍｍと十分な長さを有していたため、サンプルローラーカードによって梳綿したところ均一なウエブが得られた。しかしながら、ハンドカードを用いて作成した繊維集合体の熱圧成形を行ったところ、繊維に熱可塑性がないため、繊維同士の熱接着は全く起こらず、手で簡単にほぐせるものであった
比較例２では、繊維長が８ｍｍと極端に短いため、サンプルローラーカードによって梳綿することができず、ウエブを形成すること自体が不可能であった。ハンドカードによって作成した繊維集合体の熱圧成形を行ったところ、繊維に熱可塑性がないため、繊維同士の熱接着は全く起こらず、手で簡単にほぐせるものであった。
また、比較例１においては、得られた短繊維の引張強度は１．０ｃＮ／ｄｔｅｘであったが、結節強度を測定したところ０．６ｃＮ／ｄｔｅｘであった。耐フィブリル性の評価尺度である、結節強度の引張強度に対する比率は８０％未満であり、耐フィブリル性に劣っていることが分かった。
比較例３
繊維長を８ｍｍとする以外は、実施例１と同様にして原綿を得た。繊維長が８ｍｍと極端に短いため、サンプルローラーカードによって梳綿することができず、ウエブを形成すること自体が不可能であった。ハンドカードによって作成した繊維集合体の熱可塑成形を行ったところ、熱接着性については良好な結果が得られた。
比較例４
繊維長を３００ｍｍとする以外は、実施例１と同様にして原綿を得た。繊維長が３００ｍｍと極端に長いため、サンプルローラーカードによって梳綿した際にうまく分散が進まず、また糸切れが多発して落綿が多かった。得られたウエブは品質が非常に悪いものであった。
ハンドカードによって作成した繊維集合体の熱可塑成形を行ったところ、熱接着性については良好な結果が得られた。また、耐フィブリル性も良好であった。
比較例５
可塑剤量を３５％とする以外は、実施例１２と同様にして原綿を得た。伸度が４２％と高すぎるため、サンプルローラーカードにおける梳綿時に伸長してしまう短繊維が多発し、安定した梳綿が不可能であった。結節強度も低く、耐フィブリル性に劣っていた。
比較例６
ステープル延伸機の延伸倍率を１．２倍とする以外は実施例１と同様にして原綿を作成した。引張強度は２．１ｃＮ／ｄｔｅｘと高いものであったが、伸度が３％と非常に低かったため、サンプルローラーカードによって梳綿した際に糸切れが発生し、得られたウエブは品質が非常に悪い物であった。また、結節強度が低くなり、耐フィブリル性に劣っていた。
【００５１】
【表３】
2006111979.tif 000004